(57)【要約】  吸着または触媒プロセスに対して処理ユニット内で自己支持構造を製造および使用する方法およびシステムを提供する。自己支持構造は、自己支持構造内に５０重量％より多い活性材料を有し、活性材料へのアクセスを提供する発泡幾何構造を提供する。処理ユニット内に配置することができる自己支持構造は、炭化水素の回収を強化するために、スイング吸着プロセスおよび他のプロセスで使用することができる。
2020514024.tif 000002
【特許請求の範囲】
【請求項１】
内部領域を形成するハウジングと、
前記内部領域内に配置された自己支持構造であって、前記自己支持構造内に５０重量％より多い活性材料を有し、前記自己支持構造を通して流体流路に１つまたは複数の蛇行性経路を提供するように構成された発泡幾何構造である自己支持構造と、
前記ハウジングに固定された複数の弁であって、それぞれ、前記自己支持構造と前記ハウジングの外部位置の間に延びる流路に沿った流体流を制御するように構成された弁とを備える処理ユニット。
【請求項２】
前記処理ユニットは、前記自己支持構造内の前記１つまたは複数の経路を通過する気体供給流れから汚染物質を取り除くように構成された循環スイング吸着層ユニットである、請求項１に記載の処理ユニット。
【請求項３】
前記自己支持構造は、前記自己支持構造内に６０重量％より多い前記活性材料を有する、請求項１または２に記載の処理ユニット。
【請求項４】
前記自己支持構造は前記自己支持構造内に７０重量％より多い前記活性材料を有する、請求項１または２に記載の処理ユニット。
【請求項５】
前記吸着層ユニットはさらに、前記吸着層と前記複数の弁の間に配置された流れ分配器を備えている、請求項１から４までのいずれか１項に記載の処理ユニット。
【請求項６】
前記ハウジングは、５重量ポンド／平方インチ絶対圧（ｐｓｉａ）から１，４００ｐｓｉａまで圧力を維持するように構成されている、請求項１から５までのいずれか１項に記載の処理ユニット。
【請求項７】
前記自己支持構造は、１０孔／リニアインチと１００孔／リニアインチの間の範囲の孔を有する、請求項１から６までのいずれか１項に記載の処理ユニット。
【請求項８】
前記自己支持構造は、２０孔／リニアインチと４０孔／リニアインチの間の範囲の孔を有する、請求項１から６までのいずれか１項に記載の処理ユニット。
【請求項９】
前記自己支持構造は、第１の組成および第１の孔密度を有する複数の第１のシート、および第２の組成および第２の孔密度を有する複数の第２のシートを備え、前記第１の孔密度は、１孔／リニアインチ（ｐｐｉ）から２０ｐｐｉまでの範囲にあり、前記第２の孔密度は２０ｐｐｉから１００ｐｐｉまでの範囲にある、請求項１から６までのいずれか１項に記載の処理ユニット。
【請求項１０】
前記自己支持構造は低い熱質量を有する、請求項１から７までのいずれか１項に記載の処理ユニット。
【請求項１１】
供給流れから汚染物質を取り除く方法であって、
ａ）吸着層ユニット内で１つまたは複数の吸着ステップ行うステップであって、前記１つまたは複数の吸着ステップそれぞれが、気体供給流れから１つまたは複数の汚染物質を取り除くように、前記吸着層ユニットのハウジングの内部領域に配置された自己支持構造を通して前記気体供給流れを通過させることを含み、前記自己支持構造は前記自己支持構造内に５０重量％より多い活性材料を有し、前記自己支持構造は、前記自己支持構造を通して流体流路に対して１つまたは複数の蛇行性経路を提供するように構成された発泡幾何構造である、ステップと、
ｂ）１つまたは複数の再生ステップを行うステップであって、前記１つまたは複数の再生ステップそれぞれが、汚染物質出力流れ内に前記１つまたは複数の汚染物質の少なくとも一部を離れるように案内することを含むステップと、
ｃ）少なくとも１つの追加サイクルでステップａ）からｂ）を繰り返すステップとを含む、方法。
【請求項１２】
前記方法はスイング吸着方法であり、サイクル持続時間は、１秒より長く、６００秒より短い期間である、請求項１１に記載の方法。
【請求項１３】
前記サイクル持続時間は、１秒より長く、３００秒より短い期間であり、生成物流れを形成するために前記気体供給流れから１つまたは複数の汚染物質を分離させる、請求項１１に記載の方法。
【請求項１４】
前記１つまたは複数の再生ステップを行うステップは、１つまたは複数のパージステップを行うステップを含み、前記１つまたは複数のパージステップはそれぞれ、前記汚染物質出力流れに前記１つまたは複数の汚染物質の少なくとも一部を離れるように案内するために、前記自己支持構造を通してパージ流れを通過させるステップを含む、請求項１１から１３までのいずれか１項に記載の方法。
【請求項１５】
前記気体供給流れは、前記気体供給流れの合計量に基づいて１容量％炭化水素より多い炭化水素を含む流れである、請求項１１から１４までのいずれか１項に記載の方法。
【請求項１６】
前記気体供給流れの供給圧力は、４００重量ポンド／平方インチ絶対圧（ｐｓｉａ）から１，４００ｐｓｉａの間の範囲である、請求項１１から１５までのいずれか１項に記載の方法。
【請求項１７】
前記１つまたは複数の吸着ステップを行うステップが、二酸化炭素（ＣＯ2）レベルを５０ｐｐｍ体積率未満に下げるように構成されている、請求項１１から１６までのいずれか１項に記載の方法。
【請求項１８】
前記１つまたは複数の吸着ステップを行うステップが、水（Ｈ2Ｏ）レベルを１０５ｐｐｍ体積率未満に下げるように構成されている、請求項１１から１７までのいずれか１項に記載の方法。
【請求項１９】
前記自己支持構造は低熱質量を有する、請求項１１から１８までのいずれか１項に記載の方法。
【請求項２０】
前記自己支持構造は、１５孔／インチおよび６０孔／インチの間の範囲の孔を有する、請求項１１から１９までのいずれか１項に記載の方法。
【請求項２１】
処理ユニットを製造する方法であって、
活性材料を結合材料と混合させるステップであって、前記混合物は５０重量％より多い活性材料を有し、残りの混合物は結合材料を含むステップと、
前記混合物から自己支持構造を形成するステップであって、前記自己支持構造は、前記自己支持構造を通して流体流路に対して１つまたは複数の蛇行性経路を提供するように構成された発泡幾何構造である、ステップと、
前記自己支持構造を乾燥させるステップと、
内部領域を有する処理ユニットのハウジング内に前記自己支持構造を配置するステップとを含む、方法。
【請求項２２】
前記自己支持構造を形成するステップはさらに、前記結合材料および前記活性材料を、前記自己支持構造である粘着性固体構造に焼成するステップを含む、請求項２１に記載の方法。
【請求項２３】
前記焼成ステップはさらに、４００℃から８００℃までの範囲の温度に前記自己支持構造を露出させるステップを含む、請求項２２に記載の方法。
【請求項２４】
前記ハウジング内に複数の弁ポートを作り出すステップと、
複数の弁を形成するように前記複数の弁ポートそれぞれ内で前記ハウジングに弁を固定するステップであって、前記複数の弁それぞれは、前記自己支持構造と前記ハウジングの外部の位置の間の流体流を制御するように構成されている、ステップとをさらに含む、請求項２１から２３までのいずれか１項に記載の方法。
【発明の詳細な説明】
【技術分野】
【０００１】
関連出願の相互参照
本出願は、全体を参照により本明細書に援用する、２０１６年１２月２１日出願の「活性材料を有する自己支持構造」という名称の米国仮特許出願第６２／４３７，３１９号の優先権の利益を主張する。
本出願は、共通の発明者および譲受人であり、その開示全体を参照により本明細書に援用する、２０１６年１２月２１日出願の「活性材料を有する自己支持構造」という名称の米国仮特許出願第６２／４３７，３２７号、および２０１７年１１月１４日出願の「活性材料を有する自己支持構造」という名称の米国仮特許出願第６２／５８５，５７４号に関連している。
本技術は、活性材料を含む発泡幾何構造である自己支持構造の製造に関する。より詳細には、自己支持構造はスイング吸着プロセス、および炭化水素の回収を促進する他のプロセスなどの分離および／または触媒プロセスで使用することができる。
【背景技術】
【０００２】
処理技術は、多くの産業において有用であり、典型的には、好ましい生成物流れを提供するために、触媒または吸着材料などの活性材料上に流体混合物を流すことによって達成することができる。吸着プロセスでは、吸着材料は、１つまたは複数の気体成分を吸着するが、その他の１つまたは複数の気体成分を吸着しないことが好ましい。非吸着生成物は別個の生成物として回収される。触媒プロセスでは、触媒は、化学反応の速度を増加させるように流れ内の成分と反応するように構成されている。
例として、気体分離技術の１つの特定のタイプは、温度スイング吸着（ＴＳＡ）、圧力スイング吸着（ＰＳＡ）、部分圧力パージスイング吸着（ＰＰＳＡ）、急速サイクル圧力スイング吸着（ＲＣＰＳＡ）、急速サイクル部分圧力スイング吸着（ＲＣＰＰＳＡ）であるが、これに限らず、圧力および温度スイング吸着などの上記プロセスの組合せに限らない。例として、ＰＳＡプロセスは、気体に圧力が加えられている場合、吸着材料などの活性材料の気孔構造または自由容量内により急速に吸着される気体の現象による。すなわち、気体圧力が大きくなればなるほど、より大量の急速吸着気体が吸着される。圧力が下がると、吸着成分が、吸着材料から放出または脱着される。
【０００３】
異なる気体は異なる範囲で吸着材料のミクロ気孔を充填する傾向があるので、スイング吸着プロセス（例えば、ＰＳＡおよびＴＳＡ）を使用して、気体混合物の気体を分離することができる。例えば、天然ガスなどの気体混合物が圧力を受けて、メタンに対してより、二酸化炭素に対してより選択的である吸着材料を入れた容器を通過する場合、二酸化炭素の少なくとも一部は吸着材料によって選択的に吸着され、容器から出る気体がメタン内で濃縮される。吸着材料が二酸化炭素を吸着する容量の限界に到達すると、例えば、圧力を下げることによって、ＰＳＡプロセスで再生され、それによって、吸着された二酸化炭素を放出させる。吸着材料はその後、典型的には、パージされ、再加圧される。その後、吸着材料は、別の吸着サイクルの準備をする。
【０００４】
典型的には、触媒プロセスおよび吸着プロセスで使用される構造は、限られたアレイの物理的構造タイプを有する。活性材料はしばしば、結合剤および押出またはスプレー乾燥などの処理技術を使用して、ビード、顆粒、球体またはペレットに構造化される。ビード、顆粒、球体またはペレットはその後、触媒または吸着プロセスで、充填層としてユニット内に一緒に充填される。その結果、触媒または吸着剤の従来の製造は、充填層で使用される小さな球体状活性材料（例えば、球体、ペレット、ローブなど）の押出が必要である。しかし、充填層は、充填層を通した蛇行経路を作り出し、大きな圧力低下につながる。
他の構成では、構造はモノリスなどの工学的構造であってもよい。工学的構造では、活性材料は、金属またはセラミックモノリスなどの基板上に被覆されている。工学的構造は、充填層と比較して圧力低下を少なくする、実質的に均一な流路を提供する。しかし、これらの構造では、重量の大部分は、下にある支持構造を形成するために使用される不活性材料である。
その結果、構造の典型的な製造解決法は、充填層で使用される小さな球体状活性材料（例えば、球体、ペレット、ローブなど）の押し出し、またはモノリス基板（例えば、セラミックまたは金属モノリス）上の活性材料の薄いコーティングの塗布を必要とする。充填層は、工学的構造と比較して、大きな圧力低下がある。また、工学的構造は、構造の寸法および重量を大きくする、不活性材料である構造支持体からの追加の重量を含む。
【０００５】
他の関連する資料としては、Rezaei, F. et al., 2009, Optimum structured adsorbents for gas separation processes, Chemical Engineering Science 64, p.5182-5191、Patcas, F.C. et al., 2007, CO oxidation over structured carriers: A comparison of ceramic foams, honeycombs and beads, Chemical Engineering Science 62, p.3984-3990、米国特許出願公開第２００３０１４５７２６号、Richardson, J.T. et al., 2000, Properties of ceramic foam catalyst supports: pressure drop, Applied Catalysis A: General 204, p.19-32、およびStemmet, C.P. et al., 2006, Solid Foam Packings for Multiphase Reactors: Modelling of Liquid Holdup and Mass Transfer, Chemical Engineering Research and Design 84(A12), p 1134-1141が挙げられる。
【発明の概要】
【発明が解決しようとする課題】
【０００６】
したがって、活性材料を含む自己支持構造を有するプロセスで強化を与え、複合幾何形状を有する発泡幾何構造を形成することを含むことができる装置、方法、およびシステムに対する需要が当業界にある。さらに、本技術は、供給流れから汚染物質を分離させるために、スイング吸着プロセスなどの吸着または触媒プロセスに自己支持発泡幾何構造を一体化させることによって強化を行う。したがって、本技術は、分離および／または触媒プロセスにおける従来の構造の欠点を克服する。
【課題を解決するための手段】
【０００７】
一実施形態では、処理ユニットが記載されている。処理ユニットは、内部領域を形成するハウジングと、内部領域内に配置され、自己支持構造内に５０重量％より多い活性材料を有し、自己支持構造を通して流体流路に対して１つまたは複数の蛇行性経路を提供するように構成された発泡幾何構造である自己支持構造と、自己支持構造とハウジング外部の位置の間に延びる流路に沿って流体流れを制御するようにそれぞれ構成された、ハウジングに固定された複数の弁とを含む。
【０００８】
１つまたは複数の実施形態では、処理ユニットは様々な強化を含むことができる。例えば、処理ユニットは、共通の作動機構を介して操作される複数の弁の２つ以上を含むことができ、処理ユニットは、自己支持構造を通過する気体供給流れから汚染物質を取り除くように構成された循環スイング吸着層ユニットであり、自己支持構造は自己支持構造内に６０重量％より多い活性材料を有することができ、または自己支持構造は自己支持構造内に７０重量％より多い活性材料を有することができ、吸着層と複数の弁の間に配置された流れ分配器を含むことができ、ハウジングは、５重量ポンド／平方インチ絶対圧（ｐｓｉａ）から１，４００ｐｓｉａまで圧力を維持するように構成することができ、自己支持構造は、１０孔／インチと１００孔／インチの間の範囲の孔、１５孔／インチと６０孔／インチの間の範囲の孔、または２０孔／インチと４０孔／インチの間の範囲の孔を有し、自己支持構造は、第１の組成および第１の孔密度を有する複数の第１のシート、および第２の組成および第２の孔密度を有する複数の第２のシートを備え、第１の孔密度は、１孔／リニアインチ（ｐｐｉ）から２０ｐｐｉまでの範囲にあり、第２の孔密度は２０ｐｐｉから１００ｐｐｉまでの範囲にあり、および／または自己支持構造は低い熱質量を有する。
【０００９】
さらに別の実施形態では、供給流れから汚染物質を取り除く方法が記載されている。方法は、ａ）吸着層ユニット内で１つまたは複数の吸着ステップを行うステップであって、１つまたは複数の吸着ステップそれぞれが、気体供給流れから１つまたは複数の汚染物質を取り除くように吸着層ユニットのハウジングの内部領域に配置された自己支持構造を通して気体供給流れを通過させることを含み、自己支持構造は自己支持構造内に自己支持構造内に５０重量％より多い活性材料を有し、自己支持構造は、自己支持構造を通して流体流路に１つまたは複数の蛇行性経路を提供するように構成された発泡幾何構造であるステップと、ｂ）１つまたは複数の再生ステップを行うステップであって、１つまたは複数の再生ステップそれぞれが、汚染物質出力流れ内に１つまたは複数の汚染物質の少なくとも一部を離れるように案内することを含むステップと、ｃ）少なくとも１つの追加サイクルでステップａ）からｂ）を繰り返すステップとを含む。
【００１０】
さらに、１つまたは複数の実施形態では、供給流れから汚染物質を取り除く方法は、様々な強化を含むことができる。例えば、方法は、スイング吸着方法であってもよく、サイクル持続時間は、１秒より長く６００秒より短い期間、または１秒より長く３００秒より短い期間であってもよく、１つまたは複数の再生ステップを行うステップは、１つまたは複数のパージステップを行うことを含み、１つまたは複数のパージステップはそれぞれ、汚染物質出力流れ内に１つまたは複数の汚染物質の少なくとも一部を離れるように案内するように自己支持構造を通してパージ流れを通過させることを含み、気体供給流れは、気体供給流れの合計量に基づいて１容量％炭化水素より多い炭化水素を含む流れであってもよく、気体供給流れの供給圧力は、４００重量ポンド／平方インチ絶対圧（ｐｓｉａ）から１，４００ｐｓｉａの間の範囲にあってもよく、１つまたは複数の吸着ステップを行うステップが、二酸化炭素（ＣＯ2）レベルを５０ｐｐｍ体積率未満に下げるように構成することができ、１つまたは複数の吸着ステップを行うステップが、水（Ｈ2Ｏ）レベルを１０５ｐｐｍ体積率未満に下げるように構成することができ、および／または自己支持構造は低熱質量を有する。
【００１１】
さらに別の実施形態では、処理ユニットを製造する方法が記載されている。方法は、活性材料を結合材料と混合させるステップであって、混合物は５０重量％より多い活性材料を有し、残りの混合物は結合材料を含むステップと、混合物から自己支持構造を形成するステップであって、自己支持構造は、自己支持構造を通して流体流路に対して１つまたは複数の蛇行性経路を提供するように構成された発泡幾何構造であるステップと、自己支持構造を乾燥させるステップと、内部領域を有する処理ユニットのハウジング内に自己支持構造を配置するステップとを含む。
【００１２】
さらに、１つまたは複数の実施形態では、処理ユニットの製造方法は様々な強化を含むことができる。例えば、方法は、結合材料および活性材料を、自己支持構造である粘着性固体構造に焼成するステップであって、さらに、４００℃から８００℃までの範囲の温度に自己支持構造を曝すことを含む、および／またはハウジング内に複数の弁ポートを作り出すことを含むことができるステップと、複数の弁を形成するための複数の弁ポートそれぞれでハウジングに弁を固定するステップであって、複数の弁はそれぞれ、自己支持構造とハウジング外部の位置の間の流体流れを制御するように構成されているステップとを含むことができる。
本開示の前述および他の利点は、実施形態の非限定的例の以下の詳細な説明および図面を考察して、明らかになる。
【図面の簡単な説明】
【００１３】
【図１】本技術の実施形態による自己支持構造を製造および使用する方法のフロー図である。
【図２】本技術の実施形態による自己支持構造を製造する方法のフロー図である。
【図３Ａ】本技術の実施形態による自己支持構造に関連する図である。
【図３Ｂ】本技術の実施形態による自己支持構造に関連する図である。
【図３Ｃ】本技術の実施形態による自己支持構造に関連する図である。
【図４】温度の作用として、吸着水の損失による３Ａに対する重量損失の図である。
【図５Ａ】様々なプロファイルの図である。
【図５Ｂ】様々なプロファイルの図である。
【図５Ｃ】様々なプロファイルの図である。
【図５Ｄ】様々なプロファイルの図である。
【図６】本技術の実施形態による６つの吸着層ユニットおよび相互接続配管を備えたスイング吸着システムの三次元図である。
【発明を実施するための形態】
【００１４】
別段の説明がない限り、本明細書で使用される全ての技術的および科学的用語は、本開示が関連する技術分野の当業者によって普通理解されているのと同じ意味がある。単数形の用語、「ａ」、「ａｎ」および「ｔｈｅ」は、内容としてそうでないことが明らかに示されていない限り、複数のことを含む。同様に、「または」という語は、内容的にそうでないことが明らかに示されていない限り、「および」を含むことを意図している。「含む」という用語は、「備える」を意味する。本明細書に記載された全ての特許および公報は、そうでないことが示されていない限り、全体を参照により援用する。用語または表現の意味に関して矛盾する場合、用語の説明を含む本明細書が優先する。「上側」、「下側」、「上部」、「底部」、「前方」、「後方」、「垂直」、および「水平」などの方向の用語は、本明細書では、様々な要素の間の関係を表現および明確にするために使用される。このような用語は、絶対的な方向性を示すものではないことを理解されたい（例えば、「垂直」構成部品は、デバイスを回転させることによって水平となる可能性がある）。本明細書で言及した材料、方法、および例は、単に例示的ものであり、これに限定することを意図したものではない。
本明細書で使用されるように、「大部分の構成部品」は５０重量％より多いことを意味する。
【００１５】
本明細書で使用されるように、「発泡幾何」は、球体またはペレットなどの押出固体形状と比較して、オープン経路ネットワークを有する構造のことを言う。発泡幾何構造は、それぞれの構造内で蛇行性経路または通路を通して流路を提供するモノリスまたは他の工学構造を含む。発泡幾何構造は、網目状の支柱によって囲まれた相互接続した空隙のネットワークを含む。
本明細書で使用されるように、「流れ」は、様々な機器を通して案内されている流体（例えば、固体、液体、および／または気体）のことを言う。機器は、導管、容器、マニホールド、ユニット、または他の適切なデバイスを含むことがある。
本明細書で使用されるように、体積％は標準的状態に基づくものである。方法の標準的状態は、０℃（摂氏）（例えば、３２°Ｆ（華氏））の温度および１００キロパスカル（ｋＰａ）（１バール）の絶対圧力に標準化することができる。
【００１６】
本技術は、蛇行性流路を有する発泡幾何構造であってもよい、活性材料から自己支持構造を製造することに関する。特に、本技術は、強化構造を提供するために、活性材料の大部分（例えば、５０重量％超または６０重量％以上）を含む自己支持構造の強化に関する。強化した構造は、蛇行性流路を通して活性材料との流れの相互作用を強化し、従来の構造より軽量である構成においてより高い体積効率を提供することができる、構成を通して可撓性を提供することができる。自己支持構造は、自己支持構造を通して流体流路を提供するために様々な蛇行性経路を有するように構成することができる。
自己支持構造は、様々な化学的および工学的応用例で有用である可能性がある。例として、吸着および触媒プロセスなどの特定の方法は、活性材料で強化することができる。特に、自己支持構造は、より高い圧力低下およびより低い質量移動速度を有する充填吸着層の代わりに使用することができる。充填層構成では、圧力低下および質量移動速制限は、急速なサイクルでの吸着または触媒プロセスを実行することを許可するものではなく、またはその際に非効率的である。さらに、圧力スイング吸着および急速サイクリングによる大きな容量気体分離プロセスは、低い圧力低下および高い重量効率を有する自己支持構造が必要である。本技術は、それぞれの方法および関連する経済を向上させるために、関連する構造に強化を与えることができる。
【００１７】
自己支持構造は、発泡技術などの様々な技術から製造することができる。例として、製造方法は、ポリマースポンジ方法、および直接発泡方法を含むことができる。ポリマースポンジ方法は、その後、スラリーにポリマースポンジを含浸させることによってオープンセル構造を作り出し、その後、多孔質構造を残すように焼切られる。直接発泡方法は、処理の際に、発泡を生じさせ、気体を放出する、所望の成分および有機材料を含む混合物を使用する。その後、得られた多孔性材料は乾燥および焼成される。
【００１８】
追加の例として、本技術は、発泡状幾何形状を有する混合物の自己支持発泡構造を提供するステップであって、自己支持構造は相互接続された空隙および支柱のネットワークを含み、混合物は自己支持構造内で５０重量％より多い活性材料を有し、残りの混合物は結合材料を含む。自己支持構造は、それぞれの構造内で様々な蛇行性経路を形成する発泡幾何構造であってもよい。形成されると、自己支持構造を乾燥させ、その後、焼成プロセスに曝すことができる。焼成プロセスは、機械的に安定している活性構造を形成するように、４００℃から８００℃までの範囲の温度を必要とすることがある。自己支持構造の発泡ネットワークは、層状流押出しされたモノリスと比較して、より高い外部表面積および蛇行性経路をガス流に提供することができる。さらに、自己支持構造の孔密度は、１０孔／リニアインチ（ｐｐｉ）から１００ｐｐｉまでの範囲にある、１５ｐｐｉから６０ｐｐｉまでの範囲にある、または２０ｐｐｉから４０ｐｐｉまでの範囲にあることがある。
【００１９】
他の構成では、自己支持構造は、互いに隣接して配置された異なる層またはシートの材料を含むことができる。第１のシートは、第１の組成および第１の孔密度を有し、第２のシートは、第２の組成および第２の孔密度を有する。第１の孔密度は、１孔／リニアインチ（ｐｐｉ）から２０ｐｐｉまでの範囲、３ｐｐｉから１７ｐｐｉまでの範囲、または５ｐｐｉから１５ｐｐｉまでの範囲である。第２の孔密度は、２０ｐｐｉから１００ｐｐｉまでの範囲、３０ｐｐｉから７０ｐｐｉまでの範囲、または３０ｐｐｉから６０ｐｐｉまでの範囲である。さらに、第１の組成および第２の組成は異なり、第１の組成は自己支持構造に追加の剛性を提供することができる。第１のシートは、第２のシートの１つ内にそれぞれの第１のシートから流体流れを分配するように構成することができる。さらに、自己支持構造は、第１のシートの１つまたは複数内に流体流れをそらすなど、流体流れを分配するように構成された追加の層またはストリップを含むことができる。
製造方法は、高温焼成（例えば、５００℃以上）に安定である活性無機材料、および有機および無機結合剤の組合せなどの活性材料を利用することができる。
本技術はまた、大多数の構成要素などの活性材料を有するバルク発泡構造を作り出すための発泡方法を含むことができる。これに対して、従来の技術は、不活性セラミックまたは金属基板などの不活性基板に活性材料の薄いコーティングを塗布する必要がある。活性材料の薄いコーティングに対する機械的支持を典型的に与える不活性基板は、自己支持構造の総重量の９０％より多い。したがって、従来の自己支持構造における活性材料の薄いコーティングは、自己支持構造の総重量の１０％以下である。
【００２０】
特定の構成では、自己支持構造は、活性材料および結合材料の異なる組合せを含むことができる。例えば、自己支持構造は、活性材料である微小孔ゼオライトから製造することができる。特定の構成では、活性材料は、自己支持構造の２５重量％以上、自己支持構造の４０重量％以上、自己支持構造の５０重量％以上、自己支持構造の６０重量％以上、または自己支持構造の７０重量％以上であり、残りの部分は結合材料を含むことができる。他の構成では、結合材料は、自己支持構造の７５重量％未満、自己支持構造の６０重量％未満、自己支持構造の５０重量％未満、自己支持構造の４０重量％未満、または自己支持構造の３０重量％未満、であり、残りの部分は活性材料を含むことができる。
自己支持構造は、従来のコーティング技術より大きい単位体積毎のより高い質量の活性材料を含むことができる。例えば、１０マイクロメートルより大きい活性材料の層または厚さは、１００マイクロメートルより大きい、または２００マイクロメートルより大きい。
【００２１】
活性材料は、流れからの汚染物質を吸着する特定の構造において１つまたは複数の吸着材料を含むことができる。例として、活性材料は、ゼオライト、燐酸アルミニウム分子ふるい（例えば、ＡｌＰＯおよびＳＡＰＯ）、ＺＩＦ（ゼオライト様イミダゾレート骨格体（例えば、ＺＩＦ−７、ＺＩＦ−９、ＺＩＦ−８、ＺＩＦ−１１など））および炭素、アミン機能化ＭＣＭ材料（ＭＣＭ−２２、ＭＣＭ−４１またはＭＣＭ−４８などの物質の移動組成または移動結晶材料）、ＳＢＡ材料、ＫＩＴ材料および／または他の適切な材料などのメソ多孔性材料を含むことができる。活性材料の他の例は、カチオンゼオライト、アミン機能化メソ多孔性材料、スタノシリケート、および／または炭素を含むことができる。他の構成では、吸着材料は、３Ａ、４Ａ、５Ａおよび／または１３Ｘ（水を吸着する高い親和性および高い容量を有する高多孔質吸着剤と、これらの構造の均一な孔に嵌合するのに十分小さい寸法を有する他の分子である）などのゼオライトタイプＡ（例えば、リンデタイプＡ（ＬＴＡ）構造）、八員環ゼオライト材料（例えば、ＺＳＭ５８および／またはＤＤＲ）を含むことができる。
他の構成では、活性材料は、流れ内の成分と反応するように構成された１つまたは複数の触媒材料を含むことができる。
【００２２】
結合材料は、有機および無機結合剤を含むことができる。結合剤は、ポリエチレンオキシドまたはメチルセルロース誘導体の１％水溶液を含むことができる。例えば、結合材料は、ポリエチレンオキシド、および／または二酸化ケイ素（ＳｉＯ2）を含むことができる。シリカ粒子直径は、２５ナノメートルと１０００ナノメートルの間の範囲であり、シリカ粒子は一連の真珠構成であってもよい。
【００２３】
上に記したように、発泡幾何構造は、自己支持モノリス構造内の平行経路などの平行経路を備えていない。発泡幾何構造は、モノリス内の平行経路構造によって作り出される層状流れよりむしろ、蛇行性経路につながる相互接続空隙および支柱のネットワークを有する。自己支持構造では、外部表面毎単位量は、質量移動速度に直接関連している。発泡幾何構造は、画定された経路および流路を有するモノリス構造より高い外部表面積を有する。画定された経路および流路を有するモノリスは、例えば、２０００セル／平方インチより大きいセル密度などの高いセル密度を有する場合、発泡幾何構造の外部表面積に近づく可能性があるだけである。しかし、高いセル密度は、モノリス基板内の空隙率を小さくし、活性材料でモノリス基板を被覆するための大きな圧力低下および大きな困難につながる。
【００２４】
発泡幾何構造では、オープンセルセラミック発泡構造は、図３Ａおよび３Ｂで以下に示される、網目状の支柱によって囲まれた相互接続した空隙のネットワークを含む。セラミック発泡体の孔寸法は、孔／リニアインチ（ｐｐｉ）と定義される。これに対して、経路を備えたセラミックハニカム、測定単位はセル／平方インチ（ｃｐｓｉ）である。特定の発泡体では、孔寸法は、１０ｐｐｉと１００ｐｐｉ、１０ｐｐｉと８０ｐｐｉ、１５ｐｐｉと６０ｐｐｉ、または２０ｐｐｉと４０ｐｐｉの間の範囲であってもよい。モノリスで使用される特定のハニカムでは、セル密度は普通、１０ｃｐｓｉから９００ｃｐｓｉまでの範囲である。セラミック発泡構造による圧力低下は、モノリスと充填層の間のものである。
【００２５】
発泡幾何構造は、ポリマースポンジ方法および／または直接発泡方法によって作り出すことができる。ポリマースポンジ方法は、その後、活性材料スラリーにポリマースポンジを含浸させることによって発泡幾何構造を作り出し、その後、多孔質構造を残すように焼切られる。直接発泡方法は、処理の際に、発泡を生じさせ、気体を放出する、所望の活性材料成分および有機材料を含む混合物を使用する。得られた多孔質材料はその後、自己支持構造を形成するために乾燥および焼成される。
【００２６】
発泡シートが様々な方向におけるオープンセル構造であり、容量が少なく、シート内に金属がないので、発泡幾何構造は、モノリス構成に様々な強化を与えることができる。ＰＳＡ構成では、気体流は一方向に流れることができ、吸着熱によって生成される熱は、外部熱源を補充するために捕捉および使用することができる。さらに、加熱されたパージ流れをＴＳＡプロセスで使用することができ、パージ流れはＰＳＡ流れに垂直方向に流れる。
【００２７】
例として、処理ユニットは、内部領域を形成するハウジングと、内部領域内に配置された自己支持構造であって、自己支持構造内に５０重量％より多い活性材料を有し、自己支持構造を通して流体流路に１つまたは複数の蛇行性経路を提供するように構成された発泡幾何構造である自己支持構造と、ハウジングに固定された複数の弁であって、それぞれ自己支持構造とハウジングの外部位置の間に延びる流路に沿った流体流を制御するように構成された弁とを備えている。様々な構成では、処理ユニットは、共通の作動機構を介して操作される複数の弁の２つ以上を含むことができ、処理ユニットは、自己支持構造を通過する気体供給流れから汚染物質を取り除くように構成された循環スイング吸着層ユニットであり、自己支持構造は自己支持構造内に６０重量％より多い活性材料を有することができる、または自己支持構造は自己支持構造内に７０重量％より多い活性材料を有することができ、吸着層と複数の弁の間に配置された流れ分配器を備えることができ、ハウジングは、５重量ポンド／平方インチ絶対圧（ｐｓｉａ）から１，４００ｐｓｉａまで圧力を維持するように構成することができ、自己支持構造は、１０孔／インチと１００孔／インチの間の範囲の孔、１５孔／インチと６０孔／インチの間の範囲の孔、または２０孔／インチと４０孔／インチの間の範囲の孔を有する、および／または自己支持構造は低い熱質量を有する。
【００２８】
さらに別の例として、供給流れから汚染物質を取り除く方法は、ａ）吸着層ユニット内で１つまたは複数の吸着ステップを行うステップであって、１つまたは複数の吸着ステップそれぞれが、気体供給流れから１つまたは複数の汚染物質を取り除くように吸着層ユニットのハウジングの内部領域に配置された自己支持構造を通して気体供給流れを通過させることを含み、自己支持構造は自己支持構造内に５０重量％より多い活性材料を有し、自己支持構造は、自己支持構造を通して流体流路に１つまたは複数の蛇行性経路を提供するように構成された発泡幾何構造であるステップと、ｂ）１つまたは複数の再生ステップを行うステップであって、１つまたは複数の再生ステップそれぞれが、汚染物質出力流れ内に１つまたは複数の汚染物質の少なくとも一部を離れるように案内することを含むステップと、ｃ）少なくとも１つの追加サイクルでステップａ）からｂ）を繰り返すステップとを含むことができる。特定の構成では、方法はスイング吸着方法であってもよく、サイクル持続時間は、１秒より長く６００秒より短い期間、または１秒より長く３００秒より短い期間であってもよく、１つまたは複数の再生ステップを行うステップは、１つまたは複数のパージステップを行うことを含み、１つまたは複数のパージステップはそれぞれ、汚染物質出力流れ内に１つまたは複数の汚染物質の少なくとも一部を離れるように案内するように自己支持構造を通してパージ流れを通過させることを含み、気体供給流れは、気体供給流れの合計量に基づいて１容量％炭化水素より多い炭化水素を含む流れであってもよく、気体供給流れの供給圧力は、４００重量ポンド／平方インチ絶対圧（ｐｓｉａ）から１，４００ｐｓｉａの間の範囲にあってもよく、１つまたは複数の吸着ステップを行うステップが、二酸化炭素（ＣＯ2）レベルを５０ｐｐｍ体積率未満に下げるように構成することができ、１つまたは複数の吸着ステップが、水（Ｈ2Ｏ）レベルを１０５ｐｐｍ体積率未満に下げるように構成することができ、自己支持構造は、１０孔／インチと１００孔／インチの間の範囲の孔、１５孔／インチと６０孔／インチの間の範囲の孔、または２０孔／インチと４０孔／インチの間の範囲の孔を有する、および／または自己支持構造は低い熱質量を有する。
【００２９】
さらに別の例として、処理ユニットを製造する方法は、活性材料を結合材料と混合させるステップであって、混合物は５０重量％より多い活性材料を有し、残りの混合物は結合材料を含むステップと、混合物から自己支持構造を形成するステップであって、自己支持構造は、自己支持構造を通して流体流路に対して１つまたは複数の蛇行性経路を提供するように構成された発泡幾何構造であるステップと、自己支持構造を乾燥させるステップと、および／または内部領域を有する処理ユニットのハウジング内に自己支持構造を配置するステップとを含むことができる。さらに、処理ユニットを製造する方法は様々な強化を含むことができる。例えば、方法は、結合材料および活性材料を、自己支持構造である粘着性固体構造に焼成するステップであって、さらに、４００℃から８００℃までの範囲の温度に自己支持構造を露出させるステップを含む、および／またはハウジング内に複数の弁ポートを作り出すステップを含むことができるステップと、複数の弁を形成するように複数の弁ポートそれぞれ内でハウジングに弁を固定するステップであって、複数の弁それぞれは、自己支持構造とハウジングの外部の位置の間の流体流を制御するように構成されているステップとを含むことができる。
【００３０】
有利には、本技術は、従来の解決法を凌ぐ様々な強化を行うために利用することができる自己支持構造を提供する。例えば、本技術は、活性材料と自己支持構造を通過する流れの間の相互作用を促進するように蛇行性経路または通路を提供する構造を提供することができる。さらに、自己支持を形成するために活性材料を利用することによって、作動容量は大きくなり、質量効果が向上され、さらに、構造の寸法および構造の関連する重量が小さくなることがある。寸法および重量の減少によりまた、自己支持構造を含むハウジングで利用される機器の関連する寸法が小さくなることがある。本技術は、以下の図１から６を参照してより理解することができる。
【００３１】
図１は、本技術の実施形態による自己支持構造を製造および使用する方法のフロー図１００である。この図１００では、方法は、自己支持構造を使用することと共に、活性材料を含む自己支持構造を製造するステップを含む。特に、方法は、ブロック１０２に示すように、自己支持構造に対する構成を決定するステップと、ブロック１０４に示すように、自己支持構造に対する混合物を作り出すステップと、ブロック１０６および１０８に示すように、自己支持構造を作り出すステップと、ブロック１１０および１１２に示すように、自己支持構造で処理ユニットを形成し、供給の処理の際に自己支持構造を利用するステップを含むことができる。
【００３２】
方法は、ブロック１０２で始まる。ブロック１０２では、自己支持構造に対する構成が決定される。この決定は、自己支持構造の機械的機構を決定することなど、プロセス工学的選択を強化するために自己支持構造の様々な態様をモデリングおよび識別することと、自己支持構造内のセル寸法を決定することと、自己支持構造を通した流れの圧力低下を決定することと、プロセス実行中に自己支持構造が曝される可能性がある動作条件（例えば、圧力、温度、および流れ組成）を決定することと、および／または自己支持構造内で活性材料によって吸着される汚染物質を決定することが必要である。
自己支持構造に対する構成が決定されると、ブロック１０４に示すように、自己支持構造に対して混合物が作り出される。混合物は、特定の調整を行うために、有機および／または無機結合剤を有する活性材料を含むことができる。混合物は水溶性スラリーであってもよい。混合物が生成されると、自己支持構造は、ブロック１０６および１０８に示すように生成される。ブロック１０６では、発泡幾何構造を有する自己支持構造が作り出される。自己支持構造を作り出すことは、入れ物または容器に混合物を提供することを含むことができる。入れ物または容器を使用して、自己支持構造内に支柱および空隙を形成するために、混合物上で発泡技術を行うことができる。その後、混合物を処理して、固体形状に混合物を硬化させることができる。処理は、混合物を乾燥および／または硬化させるために混合物を加熱することを含むことができる。活性発泡材料を生成する方法は、ポリマースポンジ方法、および直接発泡方法を含むことができる。ポリマースポンジ方法は、その後、活性材料スラリーにポリマースポンジを含浸させることによってオープンセル構造を作り出し、その後、多孔質セラミックを残すように焼切られる。直接発泡方法は、処理の際に、発泡を生じさせ、気体を放出する、所望のセラミック成分および有機材料を含む混合物を使用する。得られる多孔質セラミック材料はその後、乾燥および焼成される。ブロック１０８では、形成された自己支持構造を検証することができる。形成された自己支持構造の検証は、生成された自己支持構造に関する測定を得るためにセンサを使用して、形成された自己支持構造の空隙、裂け目、および／または非均質部分を識別することを含むことができる。検証は、自己支持構造上で高温Ｘ線回折を行うことを含むことができる。例えば、高温Ｘ線回折走査分析を使用して、自己支持構造の焼成の最大温度および時間を決定することができる。
【００３３】
自己支持構造が作り出されると、自己支持構造は、ブロック１１０に示すように、処理ユニットとして形成される。処理ユニットの形成には、ハウジング内に自己支持構造を配置し、ヘッドをハウジングに結合させ、１つまたは複数の弁（例えば、ポペット弁）をハウジングに結合させ、１つまたは複数の導管をハウジングおよび／または弁の１つまたは複数に結合させる必要がある。処理ユニットは、実質的に気体不浸透性隔壁を形成する、１つまたは複数の本体部分に結合されたヘッド部分を含むことができるハウジングを備えた吸着層ユニットであってもよい。ハウジングは、ハウジングによって囲まれた内部領域に配置された（例えば、吸着層として形成された）自己支持構造を含むことができる。様々な弁は、ハウジングの内部領域とハウジング外部の位置の間でハウジング内の開口部を通して流体流路を提供するように構成することができる。その後、ブロック１１２に示すように、自己支持構造を流体の処理の際に利用することができる。例えば、供給の処理は、供給流れからの１つまたは複数の汚染物質の除去のためにスイング吸着方法（例えば、急速サイクルプロセス）を行うことを含むことができる。他の例は、触媒プロセスにおいて自己支持構造を利用することを含むことができる。
【００３４】
自己支持構造を形成する１つの方法は、発泡技術の使用が必要である可能性がある。例として、自己支持構造はこのようなプロセスによって準備することができる。その結果、自己支持構造は、自己支持構造を通して流体流路に対して蛇行性経路を提供するように構成された発泡幾何構造であってもよい。
【００３５】
自己支持構造の生成の例が、図２に示される。図２は、本技術の実施形態による自己支持構造を製造する方法の流れ図２００である。方法は、ブロック２０２で始まる。ブロック２０２では、活性材料および結合材料の混合物が得られる。混合物は、特定の調整を行うために、有機および／または無機結合剤を有する活性材料を含むことができる。混合物が得られると、自己支持構造は、ブロック２０４に示すように形成される。自己支持構造の形成は、入れ物または容器に混合物を提供することを含むことができる。入れ物または容器を使用して、自己支持構造内に支柱または空隙を形成するために、混合物上で発泡技術を行うことができる。その後、混合物を処理して、固体形状に混合物を硬化させることができる。ブロック２０６では、生成された自己支持構造を乾燥させることができる。その後、自己支持構造は、ブロック２０８に示すように、焼成プロセスに曝すことができる。方法は、結合材料および活性材料を、自己支持構造である粘着性固体構造に焼結または焼成するステップを含むことができる。焼結または焼成するステップは、４００℃から８００℃までの範囲の温度に自己支持構造を露出させるステップを含むことができる。
有利には、発泡幾何構造を有する自己支持構造は様々な強化を提供する。例えば、発泡幾何構造は、他の従来のモノリスより高い幾何表面積／単位質量を提供する。さらに、モノリスに対して、発泡幾何構造は蛇行性流路を提供し、より高い質量移動速度を有する。圧力低下は実質的に平行な経路を有する従来のモノリスよりも高く、発泡幾何構造は、充填層構成よりかなり低い圧力低下がある。加えて、発泡幾何構造を矩形シート構造に形成して、モジュールユニット設計を可能にすることができる。発泡構造の様々な図が、図３Ａ、３Ｂおよび３Ｃに示されている。
【００３６】
図３Ａ、３Ｂおよび３Ｃは、本技術の実施形態による自己支持構造に関連する図３００、３２０および３４０である。図３Ａおよび３Ｂは、図３００および３２０に示すように、Ａｌ2Ｏ3セラミック発泡体の例である。図３Ａでは、図３００は様々な支柱３０２および孔３０４を含んでいる。図３Ｂでは、図３２０は、セル３２４などのセルおよび孔３２６などの孔を形成する、支柱３２２などの様々な支柱を含む。セル３２４は３３０の幅を有し、孔は幅３３２を有する。発泡幾何構造は、層状流れモノリス構造に優れた質量移動性能を提供し、押出構造より容易および安価に製造することができ、吸着層構成に可撓性を提供することができる。例えば、７０重量％の活性材料でできた矩形モジュール設計の発泡シート層、および発泡体が層容量を小さくすることができる。得られる自己支持構造で使用される混合物は、自己支持構造の重量による結合剤に対する重量による活性材料の約７０：３０比率（ｗ／ｗ）を有する３Ａ／ＳｉＯ2を含むことができる。
【００３７】
混合物を自己支持構造に硬化させるために、高温による活性材料の熱安定性を評価することができる。上に記したように、自己支持構造を作り出す際の最終ステップの１つは、焼成を含むことができる。４００℃以上、またはさらには５００℃以上の温度を含むことができる高温での焼成は、ゼオライトおよびＳｉＯ2粒子混合物を脱水し、高い機械強度につながるより密度の高い構造に混合物を融合させる。焼成の目的で活性材料（例えば、吸着剤または触媒材料）の高温安定性を評価するために、高温Ｘ線回折を自己支持構造上で行うことができる。例えば、高温Ｘ線回折走査は、５Ａゼオライト（例えば、活性材料）が特定の期間、特定の温度（例えば、数分間約８６０℃）で安定し、その後、ピーク高さを小さくすることによって示すことができるように、安定性を失うことを示す表示を提供することができる。したがって、このタイプの分析を使用して、構造の焼成のための最大温度および時間を決定することができる。自己支持構造の機械的強度は、５００℃より高い焼成温度に関連している。
【００３８】
特定の構成では、自己支持構造は、互いに隣接して配置された異なる層またはシートの材料を含むことができる。それぞれのシートは、異なる組成および孔密度を有することができる。例えば、第１の孔密度は、１孔／リニアインチ（ｐｐｉ）から２０ｐｐｉまでの範囲、３ｐｐｉから１７ｐｐｉまでの範囲、または５ｐｐｉから１５ｐｐｉまでの範囲である。第２の孔密度は、２０ｐｐｉから１００ｐｐｉまでの範囲、３０ｐｐｉから７０ｐｐｉまでの範囲、または３０ｐｐｉから６０ｐｐｉまでの範囲である。このような構成では、異なるシートの１つは、自己支持構造に追加の剛性を提供することができ、その他のシートの１つにそれぞれのシートから流体流れを分配するように構成することができる。また、追加の層またはストリップを、分配シートの１つまたは複数の迂回流体流などの、流体流れを分配するように使用および構成することができる。
【００３９】
図３Ｃは、自己支持構造の概念的ゼオライト発泡幾何モジュールの例である。このモジュールを利用して、２重量パーセント（ｗｔ．％）Ｈ2Ｏを含む１ミリオン立方フィート（ｆｔ3）のＣＨ4を処理することができる。図３Ｃでは、図３４０は、シート３４２などの様々なシート、および１０ｐｐｉＡｌ2Ｏ3構造を含む。これらのＡｌ2Ｏ3シートはそれぞれ、４０インチ幅×４０インチ長さ、および０．５インチ深度であってもよい。Ａｌ2Ｏ3シートは、シート３４４などの３Ａ／ＳｉＯ2発泡シートの間に配置することができる。これらのＡｌ2Ｏ3の被覆されていないシートは、機械支持体として、および３Ａ／ＳｉＯ2発泡シートに気体を分散させるために動作することができる。シート３４４は、６５ｐｐｉ３Ａ／ＳｉＯ2活性材料発泡幾何シートであってもよい。３Ａ／ＳｉＯ2発泡シートはそれぞれ、２０インチ幅×２０インチ長さ×１インチ深さであってもよい。さらに、ストリップ３４６などのストリップは、流入が３Ａ／ＳｉＯ2発泡シートに入るのを遮断するステンレス鋼（ＳＳ）である。ストリップ３４６は、４０インチ幅×１インチ長さ、および０．０４インチ深さであってもよい。さらに、矢印は、矢印３４８などのＰＳＡ流れ、矢印３５０などのＴＳＡ流れに対する流れ方向を示している。
【００４０】
本構成では、３Ａ／ＳｉＯ2発泡シートは、モジュール内に重ね、Ａｌ2Ｏ3発泡シート３４２の間に配置することができる。Ａｌ2Ｏ3発泡シートは、低い圧力低下に対する大きな孔を有する、１０ｐｐｉの孔密度を有する。流入および流出気体流れは、３Ａ／ＳｉＯ2発泡シート表面と平行であってもよい。例えば、流入気体流れは、被覆されていないＡｌ2Ｏ3発泡シートを通して案内することができる。Ａｌ2Ｏ3発泡シートは、構造に剛性を提供し、流入気体分配を助ける。被覆されていないＡｌ2Ｏ3発泡シートは、３Ａ／ＳｉＯ2発泡シートの５０％の厚さであるだけである。ゼオライト発泡シート内への効果的な気体流路は、厚さの半分である。積層体は、過剰な圧力低下が避けられる場合に、効果的な吸収体である。３Ａ／ＳｉＯ2発泡シートに垂直な圧力低下が小さい場合、発泡体は大きな表面積を有する層状シートとして効果的に働くことができる。
この構成では、様々な性能測定基準を算出することができる。例えば、１メートルのＡｌ2Ｏ3発泡シートを通る圧力低下は、５メートル／秒（ｍ／ｓ）の気体速度に対して１８トール未満であると算出することができる。１メートルのＡｌ2Ｏ3発泡シートを通る圧力低下は、５ｍ／ｓの気体速度に対して約１．５ポンド平方インチ（ｐｓｉ）であると算出することができる。さらに、２９シート×０．５インチ×４０インチに対するＡｌ2Ｏ3発泡シートの開口流れ面積は、５８０平方インチ（ｉｎ2）（０．３７４平方メートル（ｍ2））である。
【００４１】
加えて、ゼオライト材料の量を構造に対して算出することもできる。この計算では、ｒは１．７グラム／立方センチメートル（ｇｍ／ｃｍ3）である。というのは、７０重量％ゼオライトおよび３０重量％ＳｉＯ2結合発泡体および７５％空隙率が使用されるからである。１シートの容量は、２０インチ×２０インチ×１インチ、つまり４００立方インチ（ｉｎ3）（６，５５４．５立方センチメートル（ｃｍ3））である。１シートの総質量は、６，５５４．８ｃｍ3×１．７ｇｍ／ｃｍ3×０．２５（立体）、つまり２，７８６グラム／シート（ｇｍ／シート）である。１シート内の３Ａゼオライトの総質量は、２，７８６ｇｍ／シート×０．７、つまり１，９５０ｇｍ／シートである。
【００４２】
また、構造に対して、Ｈ2Ｏ吸着量を算出することができる。この計算では、１０重量％Ｈ2Ｏ充填／シートの控えめな推測値は、１９５ｇｍ／シートである。１ミリオン立方フィートのＣＨ4中の２重量％Ｈ2Ｏは、４１２，７８２ｇｍである。必要なシート数は、４１２，７８２ｇｍを１９５ｍｇ／シートで割った数、つまり２，１１７シートである。各モジュールは、４シート／層×２８層、つまり１１２シートである。その結果、必要な総モジュールは、２，１１７シートを１１２シート／モジュールで割った数、つまり１８．９モジュールである。
【００４３】
さらに、推測容量も算出することができる。１９モジュールに対して必要な３Ａ／ＳｉＯ2発泡シートの数は、１９モジュール×１１２シート／モジュール、つまり２，１２８シートである。２９枚のＡｌ2Ｏ3シートおよび２８枚の３Ａ／ＳｉＯ2発泡シートを含むモジュール容量は、４２．５インチ×４０インチ×４０インチ、つまり６８，０００立方インチ（ｉｎ3）（１．１１４ｍ3）である。１９モジュール×１．１１４ｍ3の総容量は、２１．１６６ｍ3である。その後、これをガロンに変換すると、２１，１６６リットルの量は５，５９１．５ガロンである。したがって、発泡幾何構造の１９モジュールの推測容量（ガロン）は、５，５９１ガロンである。
【００４４】
本技術によって形成される発泡幾何活性材料モノリスであってもよい、自己支持構造は、７０重量％の活性材料から形成され、セラミックよりはるかに低い温度に焼成される（例えば、４００℃から８００℃に焼成される）ようになっている。より低い温度は、ゼオライトの活性を維持するために利用される。得られた自己支持構造に対する強度は、無機ＳｉＯ2結合剤によって提供される。しかし、自己支持構造は、機械的に安定しながらも、セラミックモノリスほどの強度はない。粘土はゼオライト用の結合剤として使用されるが、焼結ＳｉＯ2の強度を提供しない。
【００４５】
活性材料の選択として、３Ａ、４Ａ、および／または５ＡなどのゼオライトタイプＡ（例えば、ＬＴＡ構造）は、水およびこれらの構造の均一な孔に嵌合するのに十分なほど小さい寸法を有する他の分子を吸着するために、高い親和力と高い能力とを有する高多孔性吸着剤である。したがって、気体および液体の乾燥および浄化を必要とするプロセスは、スイング吸着方法などのＬＴＡタイプゼオライトの吸着容量および効率に左右される。これらの３Ａ、４Ａ、５ＡＬＴＡタイプのゼオライトは、幅広い範囲の条件にわたって直ぐに水を吸着する能力を有する。これらはまた、ゼオライト構造が劣化することなく、加熱される場合に吸着された水を放出する。したがって、加熱の際の水の放出と冷却の際の水の再吸着の間でサイクルする能力を有する。
水脱着の際の３Ａの使用が、熱重量分析（ＴＧＡ）に関連して示されている。ＴＧＡは、結合添加物なしで、３Ａゼオライト粉末で始めることによって行われた。ＴＧＡ実験は、図４に示すように、試料対温度に対する重量損失に関するデータを生じる。
【００４６】
図４は、温度の関数として、吸着水の損失により、３Ａに対する重量損失の図４００である。この図４００では、第１の応答４０８および第２の応答４１０は、分（ｍｉｎ）の時間軸４０２、パーセントでの重量パーセント軸４０４、℃での温度軸４０６に沿って示されている。試料は、第２の反応４１０と共に示すように、１０℃／分の速度で、３０℃から６００℃まで空気中で加熱した。第１の反応４０８は、１５．３％の総重量損失を示し、これは３Ａ粉末が、大気条件で、１５．３重量％の水を吸着したことを示す。吸着された水は、２８０℃（例えば、２５分×１０℃／分＋３０℃開始温度）で試料から取り除かれた。
【００４７】
発泡幾何構造と同様に働くと推測される、５００℃焼成３Ａ／ＳｉＯ2押込構造中のＨ2Ｏ吸着と３Ａ粉末内のＨ2Ｏ脱着を比較することによって、別の強化を記載することができる。以下に記すように、表１は、焼成された３Ａ／ＳｉＯ2（例えば、７０：３０ｗ／ｗ）構造中の水吸着と、３Ａ粉末上の図４の反応４０８における水脱着結果を比較する。
【表１】
2020514024.tif 000003
表１では、３Ａ／ＳｉＯ2構造は、７０：３０ｗ／ｗの３Ａ：ＳｉＯ2層状シートである。構造は、有機結合剤を分解し、３ＡおよびＳｉＯ2２５ｎｍ粒子を共に焼結するために、５００℃に焼成した。３Ａ／ＳｉＯ2層状シート構造は、５００℃焼成プロセスの後、１２０℃の炉内に貯蔵した。構造の３Ａ成分は、吸着水がないものとする。１インチｄ×２インチ長さである３Ａ／ＳｉＯ2構造の重量を、炉から１２０℃で測定したところ、その重量は、表１に記録されるように２０．５６０グラムであり、２０．５６０グラム総重量の７０％を有する、すなわち１４．３９２グラムが３Ａ成分である。総重量の２０．５６０グラムの残りの３０％、すなわち６．１６８グラムは、２５ｎｍ直径ＳｉＯ2結合剤粒子である。
【００４８】
水（Ｈ2Ｏ）のない３Ａ／ＳｉＯ2構造の重量を測定した後、構造を、７２時間実験台で大気条件に曝した。大気条件に７２時間曝した後、３Ａ／ＳｉＯ2構造の重量を再び測定したところ、その重量は２２．８３７グラムであった。この重量の増加は、１１．０７％であり、大気からの２．２１７グラムの水を吸着した結果である。水の大部分は、３Ａ／ＳｉＯ2構造中の３Ａ成分によって吸着されるのみである。構造の３Ａ成分に対する水吸収を判断する場合、１５．４％重量増加に相当する。この重量増加は、図４の反応４０８における水脱着による、３Ａ粉末中の１５．３％重量損失と同様である。その結果、３Ａ／ＳｉＯ2層状シート構造における重量増加は、構造中の３Ａ成分が水分子にアクセス可能であることを示している。
【００４９】
例えば、３Ａ／ＳｉＯ2構造中の３Ａ成分は多孔質である。３Ａ構造の窓または孔は、３オングストローム寸法の開口部を有する。水分子は約２．８オングストロームの直径を有し、３Ａ構造に嵌合する、または３Ａ構造の内側に吸着される。ＳｉＯ2結合剤は、非多孔質である。ＳｉＯ2球体は、孔がなく、したがって、その構造内に水を吸着しない。水はＳｉＯ2球体の表面を湿らすが、水の量は３Ａゼオライト（７０重量％）／ＳｉＯ2（３０重量％）構造によって吸着される可能性がある水の総量の極めて小さい部分である可能性がある。したがって、３Ａゼオライト成分は、３Ａ／ＳｉＯ2合成構造中の水を吸着するための一次材料である。ＴＧＡ（熱重量分析）は、重量損失対温度を測定する。図４は、３ＡゼオライトのみのＴＧＡ分析である。３Ａ粉末は重量の１５．３％を損失することを示しており、これは、大気条件で吸着された水を脱着することによるものである。
上記例から、３Ａゼオライト粉末に関するこのＴＧＡ結果は、大気条件での水の吸着による例で３Ａ／ＳｉＯ2構造における１５．４％重量増加にほぼ等しい。３Ａ／ＳｉＯ2構造における、ほぼ同一のＴＧＡ脱着（重量損失）結果および吸着（重量増加）結果は、３Ａゼオライト成分が水にアクセス可能であることを示している。これらの結果は、ＳｉＯ2結合剤は３Ａ結晶へのアクセスを遮断しないことを示す。したがって、３Ａ／ＳｉＯ2構造は３Ａ成分へのアクセスを妨げない。
【００５０】
さらに確かなものとするために、気体吸着突破テストも、自己支持構造上で行った。ＮａｔＧａｓ  Ｕｎｉｔと呼ばれる気体吸着突破ユニットを使用して、被覆された基板の気体吸着および突破プロファイルを測定した。知られている重量の試料は、気体バイパスを防ぐために包み、気体吸着突破ユニット中の管に挿入する。試料は、２５℃でＨ2Ｏで飽和された３００標準立法センチメートル／分（ｓｃｃｍ）Ｎ2、１００ｓｃｃｍＨｅおよび６００ｓｃｃｍＮ2からなる、合計１，０００ｓｃｃｍ気体流量に曝される。気体突破は、質量分光法によって監視される。ｓｃｃｍの気体流測定用語は、標準温度および圧力で立方センチメートル／分（ｃｍ3／分）を示す。
【００５１】
このテストの一部として、３Ａ／ＳｉＯ2（７０：３０）およびメチルセルロース（一時有機結合剤）からなる３５重量％固体を備えた水溶性スラリーを、例示的な３Ａ／ＳｉＯ2スラリー準備の際に上に記載したように調製した。スラリーは、気体吸着突破ユニットにおけるテストに適した寸法を有する、Ａｌ2Ｏ3セラミックモノリスに塗布した。セラミックモノリス上のウォッシュコートは、焼成後の自己支持構造と同様の組成を有する。したがって、３Ａ／ＳｉＯ2ウォッシュコートモノリスを自己支持発泡構造に適切なサロゲートとして使用したので、突破結果は匹敵するものとなるべきであり、そうなると予測される。
【００５２】
このテストでは、９００ｃｐｓｉＡｌ2Ｏ3モノリスは、０．５インチ直径×１インチ長さの寸法、３０％壁面多孔性、および５５％オープンフロント領域を有する。モノリスの最初の未被覆重量は、４．０９９グラムであった。スラリーの２つのコーティングを、従来のウォッシュコーティング技術によって塗布し、試料は５００℃で乾燥および焼成した。焼成後の試料重量は、４．８９３グラムであった。得られた３Ａ／ＳｉＯ2（２５ｎｍ直径）ウォッシュコートモノリスは、約０．５５６グラムの３Ａ吸着剤を含み、自己支持発泡幾何構造で使用される調製用の代表的試料であった。突破テストの前に、３Ａ／ＳｉＯ2被覆モノリスは、１５０℃および１００ｓｃｃｍＨｅ流れで１２時間乾燥された。
【００５３】
図５Ａおよび５Ｂは、突破プロファイルの図５００および５２０である。突破プロファイルは、かなり鋭い。図５Ａでは、Ｈｅ反応５０６およびＨ2Ｏ反応５０８が、水に対して、分単位（ｍｉｎ）の時間軸５０２対カウント／秒（ｃ／ｓ）の質量分析計軸５０４に沿って示されている。水供給の予測速度は、５．４８ミリグラム（ｍｇ）／分（ｍｉｎ）である。突破前に水を吸着するための、３Ａ／ＳｉＯ2ウォッシュコート中の０．５５グラムの３Ａに対する予測時間は、２５分（例えば、吸収レベルオフで３０分−吸収の開始で５分）である。反応５０６は、乾燥Ｈｅパージの時間０から５０分まであるブランクトレース（例えば、試料がない）を示し、反応５０６はフラットでベースライン近くであり、Ｈ2Ｏをカウントしていないことを示す。その後、５０分以降、弁は、湿ったＨｅを供給するために切り替わる。Ｈ2Ｏが３００分で取り除かれるまで、質量分析計がＨ2Ｏのカウント／秒の増加を示しているので、反応５０６は、垂直に上昇する。その後、反応５０６は、Ｈ2Ｏのノーカウントを示すベースラインに戻る。反応５０８は、Ａｌ2Ｏ3セラミックモノリス上に被覆された３Ａ／ＳｉＯ2の試料を通した同様の実験を示す。この反応５０８によって示されるように、ブランク試料に対する反応５０６と比較して反応５０８が上昇するのが約５分長く、試料が水飽和および平衡に到達するまで、Ｈ2Ｏ突破が３Ａ成分中のＨ2Ｏの吸着によって遅くなっていることを示す。
【００５４】
図５Ｂでは、Ｈｅ反応５２６およびＨ2Ｏ反応５２８が、分の時間軸５２２対標準化濃度（Ｃ／Ｃｏ）のＨ2Ｏ軸５２４の標準化分数濃度に沿って示されており、Ｈ2Ｏの標準化分数濃度は分（ｍｉｎｓ）の時間軸（５２２）の関数として質量分光計によって測定されることを示す。この図５２０では、３Ａは約２５分間水を吸着し、３Ａ吸着剤粒子が一連の大部分の拡散障害物なしでアクセス可能であることを示す。反応５２６は、５分間空のセルを通過する乾燥Ｈｅパージを示し、フラットでありベースラインに近い。弁が湿ったＨｅ流れを供給するように切り換えられると、質量分析計は、０分の時間でのＨｅの突破を示す。これに対して、反応５２８は、湿ったＨｅ流れに応じる３Ａ／ＳｉＯ2ウォッシュコートセラミックモノリスを備えた試料セルを示す。反応５２８は、標準化されたＨ2Ｏ濃度対時間を示す。したがって、試料中の３Ａ成分がＨ2Ｏで飽和され、Ｈ2Ｏの完全濃度（１００％）が質量分析計によって示されるまで、数分（例えば、約２５分）かかることを示している。
【００５５】
図５Ｃおよび５Ｄは、推移供給対パージ温度プロファイルの図５４０および５６０である。この図５４０および５６０では、セラミックモノリスは、金属モノリスより行われる。セラミック材料は、セラミックと同様の低い熱質量構造を有し、同様の熱スイング利点を示すべきである、自己支持活性構造と同様に行う。さらに、本技術の自己支持構造は、熱スイング材料である、活性材料の大部分からなる。
図５４０および５６０では、サイクルの供給およびパージステップそれぞれに２０秒間の流体流れを必要とする、サイクルプロセスを使用した。気体流量は、供給気体に対して１４標準立法供給／分（ｓｃｆｍ）、パージ気体に対して２２ｓｃｆｍであった。窒素気体は、供給およびパージ流れに対して使用され、モノリスまたは吸着層の両側で導入された。供給流れは、大気温度であり、パージ流れは１８０℃であった。温度を監視するために、構造の供給気体入口側で温度を測定するように位置決めされた第１の熱電対と、供給気体のパージ気体入口側で温度を測定するように位置決めされた第２の熱電対を有する、急速応答熱電対を使用し、温度を測定および記憶した。
【００５６】
図５Ｃでは、温度反応５４６および５４８が、秒（例えば、１秒データ記録）の時間軸５４２対℃の温度軸５４４に沿って示されている。試料層として使用される金属モノリスは、０．７５インチ直径×２インチ長さであり、ステンレス鋼で作られ、１０００セル／平方インチ（ｃｐｓｉ）より大きいセル密度を有し、５０ミクロン厚さのセル壁面を有し、３／８インチ直径の中心鋼軸を有する３つのモノリスであった。モノリスセルは、吸着剤の薄い層で被覆され、モノリスは気体バイパスを防ぐために線維状絶縁体で包まれていた。得られた構造は、試料管内に装填した。金属モノリスに対する温度反応５４６および５４８を含む図５４０は、１８０℃パージ気体と大気温供給気体の間の温度推移に応じて、約７０℃の大きな温度ギャップを示している。これは、金属モノリスが構造内にかなりの熱を吸着していることを示す。
【００５７】
図５Ｄでは、温度反応５６６および５６８は、秒の時間軸５６２対℃の温度軸５６４に沿って示されている。試料層として使用される金属モノリスは、０．７５インチ直径×２インチ長さであり、アルミナセラミックで作られ、９００ｃｐｓｉのセル密度を有し、１００ミクロン厚さのセル壁面を有し、中心鋼軸がないモノリスを含む。セラミックモノリスは、気体バイパスを防ぐために線維状絶縁体で包まれていた。得られた構造は、試料管内に装填した。アルミナセラミックモノリスに対する温度反応５６６および５６８を含む図５６０は、図５Ｃに示すように、温度サイクル中の温度推移が金属モノリスより小さな温度変化を有することを示している。セラミックモノリスに対する温度反応５６６および５６８における温度ギャップは、サイクルプロセス中約２０℃である。これは、図５Ｃに示すように、セラミックモノリスが金属モノリスより少ない熱を構造に吸着することを示している。
【００５８】
テストは、自己支持構造上で行うことができる。例えば、受動テストである大気露出テストを行うことができる。３Ａ／ＳｉＯ2構造に水を加える駆動力がない。空気から水をゆっくり吸着し、測定される相対湿度および温度の条件に影響される。このテストは、知られている濃度の水を含むｓｃｃｍの気体の較正された流れを運び、３Ａ／ＳｉＯ2構造がその容量まで水を吸着するまでの時間を監視する。構造からの出口気体流れを監視する質量分光計機器がある。質量分光計機器は、気体対時間における水を監視している。「突破」と呼ばれる水が検出された場合、構造の３Ａ成分はこれらの特定の条件において水で飽和され、さらに水を吸着することができないことを示している。
【００５９】
特定の構成では、本技術は、供給流れからの１つまたは複数の汚染物質の除去のためにスイング吸着方法（例えば、急速サイクルプロセス）で利用することができる。特に、本技術は、スイング吸着方法を行うための１つまたは複数の吸着層ユニット、または一連のスイング吸着方法を行うように構成された吸着層ユニットのグループを必要とする。各吸着層ユニットは、吸着ステップおよび再生ステップを含むことができる、特定のサイクルを行うように構成されている。例として、ステップは、１つまたは複数の供給ステップ、１つまたは複数の減圧ステップ、１つまたは複数のパージステップ、１つまたは複数のリサイクルステップ、および１つまたは複数の再加圧ステップを含むことができる。吸着ステップは、供給流れから汚染物質を取り除くために、吸着層を通して供給流れを通過させる必要がある。再生ステップは、１つまたは複数のパージステップ、１つまたは複数のブローダウンステップ、１つまたは複数の加熱ステップ、および／または１つまたは複数の再加圧ステップを含むことができる。
本技術はまた、様々な動作条件で行うように構成された活性材料を含むことができる。例えば、供給圧力は、４００重量ポンド／平方インチ絶対圧（ｐｓｉａ）から１，４００ｐｓｉａの範囲、または６００ｐｓｉａから１，２００ｐｓｉａの範囲であってもよい、好ましい吸着供給圧力に基づくことができる。また、パージ圧力は、４００ｐｓｉａから１，４００ｐｓｉａの範囲、または６００ｐｓｉａから１，２００ｐｓｉａの範囲であってもよい、販売パイプライン圧力に基づくことができる。
【００６０】
例として、図６は、６つの吸着層ユニットおよび相互接続配管を備えたスイング吸着システム６００の三次元図である。本構成は特定の例であるが、本技術は概して、対称配向、または非対称配向および／または複数のハードウェアスキッドの組合せで展開することができる吸着層ユニットに関する。さらに、このような特定の構成は例示的目的であり、他の構成は異なる数の吸着層ユニットを含むことができる。本構成では、吸着層ユニットは自己支持構造を含むことができる。
【００６１】
本システムでは、吸着層ユニット６０２などの吸着層ユニットは、供給流れ（例えば、流体、気体または液体）から汚染物質を取り除くサイクルスイング吸着方法で構成することができる。例えば、吸着層ユニット６０２は、吸着層ユニット６０２内の吸着層を通して、それに、またはそこから流体の流れを管理する様々な導管（例えば、導管６０４）を含むことができる。吸着層ユニット６０２からのこれらの導管は、成分へ、そこから、またはその間に流れを分配するマニホールド（例えば、マニホールド６０６）に結合させることができる。吸着層ユニット内の吸着層は、供給流れから１つまたは複数の汚染物質を分離させて、生成物流れを形成することができる。分かるように、吸着層ユニットは、パージ流れ、減圧流れなどの、プロセスの一部として他の流体流れを制御する他の導管を含むことができる。さらに、吸着層ユニットはまた、吸着層ユニット専用であり、スイング吸着プロセスで１つまたは複数のステップに専用である可能性がある、均等化容器６０８などの１つまたは複数の均等化容器を含むことができる。
【００６２】
特定の構成では、自己支持構造は、実質的に気体不透過隔壁を形成する、ヘッド部および他の本体部を含むことができるハウジングを含んだ吸着層ユニットで利用することができる。ハウジングは、ハウジング内に配置された自己支持構造（例えば、吸着層として形成される）と、ハウジングの内部領域とハウジングの内部領域外部の位置の間にハウジング内で開口部を通る流体流路を提供する複数の弁（例えば、ポペット弁）とを備えることができる。ポペット弁はそれぞれ、ヘッド内に着座可能なディスク要素、またはヘッド（図示せず）に挿入された別個の弁シート内に着座可能なディスク要素を含むことができる。ポペット弁の構成は、あらゆる様々なタイプのポペット弁の弁パターンまたは構成であってもよい。例として、吸着層ユニットは、１つまたは複数のポペット弁を備えることができ、それぞれ異なる流れに関連する異なる導管と流体連通している。ポペット弁は、吸着層とそれぞれの導管、マニホールドおよびヘッダの１つの間に流体連通を提供することができる。「直接流れ連通」または「直接流体連通」という用語は、弁、または流れを遮る他の閉塞手段のない直接流れ連通を意味する。分かるように、他の変更形態は、本技術の範囲内で考えることができる。
吸着層は、供給流れから１つまたは複数の成分を吸着することが可能な、自己支持構造内に形成される吸着材料を備えている。このような吸着材料は、吸着層ユニット内で物理的および化学的条件に対して耐久性があるように選択され、吸着プロセスによって、金属、セラミック、または他の材料を含むことができる。
【００６３】
特定の構成では、活性材料を含むスイング吸着システムは、１つまたは複数の汚染物質と共に炭化水素を主に含む供給流れを処理することができる。例えば、供給流れは、供給流れの総量に基づく１容量パーセント炭化水素より多い炭化水素を含む流れであってもよい。さらに、供給流れは、Ｈ2Ｏ、Ｈ2Ｓ、およびＣＯ2と共に炭化水を含むことができる。例として、流れは１つまたは複数の汚染物質の１つとしてＨ2Ｏを含むことができ、気体供給流は、５０パーツ・パー・ミリオンミリオン（ｐｐｍ）分子から１，５００ｐｐｍ分子の範囲、または５００ｐｐｍから１，５００ｐｐｍ分子の範囲のＨ2Ｏを含むことができる。さらに、供給流れは、炭化水素およびＨ2Ｏを含むことができ、Ｈ2Ｏは１つまたは複数の汚染物質の１つであり、供給流れは供給流における飽和レベルに対する２ｐｐｍ分子の範囲のＨ2Ｏを含む。
【００６４】
加えて、本技術は、酸性気体を炭化水素流れから、酸化気体汚染物質を供給流れから分離させるために急速サイクルスイング吸着方法を利用する吸着システムを提供することができる。酸性気体除去技術は、酸性気体（例えば、酸性気体源）のより高い濃度を示す気体貯蔵に有用である。炭化水素供給流れは、数パーツ・パー・ミリオンの酸性気体から９０容量パーセント（ｖｏｌ．％）の酸性気体などの酸性気体の量が幅広く変化する。例示的な気体貯蔵からの酸性気体濃度の非限定的例は、少なくとも（ａ）１ｖｏｌ．％Ｈ2Ｓ、５ｖｏｌ．％ＣＯ2、（ｂ）１ｖｏｌ．％Ｈ2Ｓ、１５ｖｏｌ．％ＣＯ2、（ｃ）１ｖｏｌ．％Ｈ2Ｓ、６０ｖｏｌ．％ＣＯ2、（ｄ）１５ｖｏｌ．％Ｈ2Ｓ、１５ｖｏｌ．％ＣＯ2、および（ｅ）１５ｖｏｌ．％Ｈ2Ｓ、３０ｖｏｌ．％ＣＯ2を含む。したがって、本技術は、Ｈ2ＳおよびＣＯ2などの様々な汚染物質を所望レベルに取り除く機器を含むことができる。特に、Ｈ2Ｓは４ｐｐｍより低いレベルまで下げることができ、ＣＯ2は１．８分子パーセント（％）、または好ましくは５０ｐｐｍ未満のレベルまで下げることができる。別の例として、酸性気体除去システムは、ＬＮＧ仕様（例えば、５０パーツ・パー・ミリオン量（ｐｐｍｖ）ＣＯ2）に対してＣＯ2を取り除くことができる。
【００６５】
特定の構成では、活性材料は、供給流れから水分を取り除くために、急速サイクルＰＳＡプロセスなどの、急速サイクルスイング吸着方法で使用することができる。特定のレベルは、所望の出力生成物の露点に関連する（例えば、水量分は、その後のプロセスでの流れの最も低い温度で露点を得るために必要な水分量より低く、供給圧力に関連している）。第１の概算として、圧力の関数として逸散能修正を構成しないが、特定の露点を生じるｐｐｍの水濃度は圧力と反対に変化する。例えば、吸着層からの出力流れは、低温処理仕様（例えば、天然ガス液（ＮＧＬ）プロセスに対する約−１５０°Ｆ（−１０１．１℃）の露点、または制御凍結区域（ＣＦＺ）プロセスに対する約−６０°Ｆ（−５１．１℃））を満たす、凍結処理供給流れになるように構成することができる。凍結処理供給流れ仕様は、０．０ｐｐｍから１０ｐｐｍの間、０．０ｐｐｍから５．０ｐｐｍの間、０．０ｐｐｍから２．０ｐｐｍの間、または０．０ｐｐｍから１．０ｐｐｍの間の範囲である流れ中（例えば、凍結処理までの吸着層または供給流れからの出力流れ）の水分量を含むことができる。パージステップ中の吸着層からの得られる出力流れは、０．０ｐｐｍから７ポンド／標準立法フィート（ｌｂ／ＭＳＣＦ）の間の範囲である流れの水分量を含むことができる。
【００６６】
１つまたは複数の実質形態では、本技術は、あらゆるタイプのスイング吸着方法に使用することができる。本技術の非限定的スイング吸着方法は、圧力スイング吸着（ＰＳＡ）、真空圧力スイング吸着（ＶＰＳＡ）、温度スイング吸着（ＴＳＡ）、部分圧力スイング吸着（ＰＰＳＡ）、急速サイクル圧力スイング吸着（ＲＣＰＳＡ）、急速サイクル熱スイング吸着（ＲＣＴＳＡ）、急速サイクル部分圧力スイング吸着（ＲＣＰＰＳＡ）、および圧力および／または温度スイング吸着などのこれらの方法の組合せを含むことができる。例示的な動力スイング吸着方法が、米国特許出願公開第２００８／０２８２８９２、２００８／０２８２８８７、２００８／０２８２８８６、２００８／０２８２８８５、２００８／０２８２８８４、２０１４／００１３９５５、２０１７／００５６８１０、２０１７／００５６８１３、２０１７／００５６８１４、および２０１７／００５６８１５号に記載されており、それぞれ全体を参照として本明細書に援用する。しかし、急速サイクルは、流れを処理するのに好ましい可能性がある。しかし、自己支持構造は、急速サイクルスイング吸着方法で利用することができることが好ましい。
【００６７】
さらに、システムの特定の構成では、本技術は、スイング吸着システムで、水（Ｈ2Ｏ）または酸性気体などの汚染物質を取り除くための特定の処理流れを含むことができる。例えば、方法は、サイクルを形成する、吸着ステップおよび再生ステップを含むことができる。吸着ステップは、供給流れから１つまたは複数の汚染物質を分離させて、生成物流れを形成するために、活性材料構造を有する吸着層ユニットを通して供給圧力および供給温度で供給流れを通過させることを含むことができる。供給流れは、前方方向に（例えば、供給層の供給端部から吸着層の生成物端部まで）吸着層を通して通過させることができる。その後、供給流れは、再生ステップに対して遮断させることができる。再生ステップは、１つまたは複数の減圧ステップ、１つまたは複数のパージステップ、および／または１つまたは複数の再加圧ステップを含むことができる。減圧ステップは、単一ステップおよび／またはブローダウンステップであってもよい、各連続減圧ステップに対する所定量によって吸着層ユニットの圧力を減らすことを含むことができる。減圧ステップは、前方向で行うことができる、または逆流方向（例えば、吸着層の生成物端部から吸着層の供給端部まで）に行うことができることが好ましい。パージステップは、パージステップである吸着層ユニットにパージ流れを通過させることを含むことができ、パージ流れは供給流れに対して逆流に提供することができる。パージステップからのパージ生成物流れは、離れるように案内され、別のシステムに、またはシステム内にリサイクルさせることができる。その後、１つまたは複数の再加圧ステップを行うことができ、吸着層ユニット内の圧力は、それぞれ連続した再加圧ステップで所定の量によって各再加圧ステップで増加される。その後、サイクルは追加の供給流れで繰り返すことができる、および／またはサイクルは第２の構成に対する異なるサイクルを行うために調節することができる。サイクル持続時間は、１秒より長く６００秒未満の期間、２秒より長く３００秒未満の期間、２秒より長く２００秒未満の期間、または２秒より長く９０秒未満の期間であってもよい。
【００６８】
また、本技術は、様々な流れの組成を含むことができる、様々な構成に一体化させることができる。上に記載するような吸着分離方法、装置、およびシステムは、気体およびオイル処理などの、炭化水素の開発および製造に有用である。特に、提供された方法、装置およびシステムは、気体混合物からの様々な対象気体の迅速な、大きな寸法である、効率的な分離に有用である。特に、方法、装置およびシステムは、汚染物質および重炭化水素（例えば、少なくとも２つの炭素原子を有する炭化水素）を取り除くことによって、供給生成物（例えば、天然ガス生成物）を準備するのに使用することができる。提供される方法、装置およびシステムは、分離応用例を含む、器具で使用する気体供給流れを準備するのに有用である。分離応用例は、露点制御、甘味および／または解毒、腐食保護および／または制御、脱水、加熱値、調整、および／または浄化を含むことができる。１つまたは複数の分離応用例を利用する例は、燃料気体の生成、密封気体、非飲料水、ブランケットガス、機器および制御ガス、冷媒、不活性気体、および／または炭化水素回収を含む。
【００６９】
吸着層ユニット内の自己支持構造を通して流体流路を提供するために、弁アセンブリは、ブッシュまたは弁ガイド内に位置決めすることができるステム要素に接続されたディスク要素をそれぞれ含む、ポペット弁を含むことができる。ステム要素は、それぞれのステムに対するそれぞれの弁供給直線動作を有するように構成された作動手段などの、作動手段に接続することができる。分かるように、作動手段は、単一の弁を作動させる方法で異なるステップに対して独立して操作することができる、または単一の作動手段は２つ以上の弁を制御するために利用することができる。さらに、開口部は実質的に同様の寸法であるが、入口マニホールドに対する開口部および入口弁は、出口マニホールドに対するものより小さい直径を有することができる。但し、入口を通過する気体量は出口を通過する生成物量より小さくなる傾向がある。さらに、この構成は弁アセンブリを有するが、弁の数および動作は、行われる特定のサイクルに基づいて変わる（例えば、弁の数）ことがある。
【００７０】
１つまたは複数の実施形態では、本技術の自己支持構造を利用する急速サイクルスイング吸着方法は、急速サイクル温度スイング吸着（ＲＣＴＳＡ）、および／または急速サイクル圧力スイング吸着（ＲＣＰＳＡ）を含むことができる。例えば、合計サイクル回数は、６００秒未満、３００秒未満、好ましくは２００秒未満、より好ましくは９０秒未満、さらに好ましくは６０秒未満であってもよい。
開示した発明の原理を適用することができる多くの可能な実施形態を鑑みて、例示的実施形態は、単に本発明の好ましい例であり、本発明の範囲を限定するものとして解釈すべきではないことを理解されたい。
【図１】
2020514024.tif 000004
【図２】
2020514024.tif 000005
【図３Ａ】
2020514024.tif 000006
【図３Ｂ】
2020514024.tif 000007
【図３Ｃ】
2020514024.tif 000008
【図４】
2020514024.tif 000009
【図５Ａ】
2020514024.tif 000010
【図５Ｂ】
2020514024.tif 000011
【図５Ｃ】
2020514024.tif 000012
【図５Ｄ】
2020514024.tif 000013
【図６】
2020514024.tif 000014
【手続補正書】
【提出日】令和1年6月21日(2019.6.21)
【手続補正１】
【補正対象書類名】明細書
【補正対象項目名】００７０
【補正方法】変更
【補正の内容】
【００７０】
１つまたは複数の実施形態では、本技術の自己支持構造を利用する急速サイクルスイング吸着方法は、急速サイクル温度スイング吸着（ＲＣＴＳＡ）、および／または急速サイクル圧力スイング吸着（ＲＣＰＳＡ）を含むことができる。例えば、合計サイクル回数は、６００秒未満、３００秒未満、好ましくは２００秒未満、より好ましくは９０秒未満、さらに好ましくは６０秒未満であってもよい。
開示した発明の原理を適用することができる多くの可能な実施形態を鑑みて、例示的実施形態は、単に本発明の好ましい例であり、本発明の範囲を限定するものとして解釈すべきではないことを理解されたい。
次に、本発明の好ましい態様を示す。
１．  内部領域を形成するハウジングと、
前記内部領域内に配置された自己支持構造であって、前記自己支持構造内に５０重量％より多い活性材料を有し、前記自己支持構造を通して流体流路に１つまたは複数の蛇行性経路を提供するように構成された発泡幾何構造である自己支持構造と、
前記ハウジングに固定された複数の弁であって、それぞれ、前記自己支持構造と前記ハウジングの外部位置の間に延びる流路に沿った流体流を制御するように構成された弁とを備える処理ユニット。
２．  前記処理ユニットは、前記自己支持構造内の前記１つまたは複数の経路を通過する気体供給流れから汚染物質を取り除くように構成された循環スイング吸着層ユニットである、上記１に記載の処理ユニット。
３．  前記自己支持構造は、前記自己支持構造内に６０重量％より多い前記活性材料を有する、上記１または２に記載の処理ユニット。
４．  前記自己支持構造は前記自己支持構造内に７０重量％より多い前記活性材料を有する、上記１または２に記載の処理ユニット。
５．  前記吸着層ユニットはさらに、前記吸着層と前記複数の弁の間に配置された流れ分配器を備えている、上記１から４までのいずれか１項に記載の処理ユニット。
６．  前記ハウジングは、５重量ポンド／平方インチ絶対圧（ｐｓｉａ）から１，４００ｐｓｉａまで圧力を維持するように構成されている、上記１から５までのいずれか１項に記載の処理ユニット。
７．  前記自己支持構造は、１０孔／リニアインチと１００孔／リニアインチの間の範囲の孔を有する、上記１から６までのいずれか１項に記載の処理ユニット。
８．  前記自己支持構造は、２０孔／リニアインチと４０孔／リニアインチの間の範囲の孔を有する、上記１から６までのいずれか１項に記載の処理ユニット。
９．  前記自己支持構造は、第１の組成および第１の孔密度を有する複数の第１のシート、および第２の組成および第２の孔密度を有する複数の第２のシートを備え、前記第１の孔密度は、１孔／リニアインチ（ｐｐｉ）から２０ｐｐｉまでの範囲にあり、前記第２の孔密度は２０ｐｐｉから１００ｐｐｉまでの範囲にある、上記１から６までのいずれか１項に記載の処理ユニット。
１０．  前記自己支持構造は低い熱質量を有する、上記１から７までのいずれか１項に記載の処理ユニット。
１１．  供給流れから汚染物質を取り除く方法であって、
ａ）吸着層ユニット内で１つまたは複数の吸着ステップ行うステップであって、前記１つまたは複数の吸着ステップそれぞれが、気体供給流れから１つまたは複数の汚染物質を取り除くように、前記吸着層ユニットのハウジングの内部領域に配置された自己支持構造を通して前記気体供給流れを通過させることを含み、前記自己支持構造は前記自己支持構造内に５０重量％より多い活性材料を有し、前記自己支持構造は、前記自己支持構造を通して流体流路に対して１つまたは複数の蛇行性経路を提供するように構成された発泡幾何構造である、ステップと、
ｂ）１つまたは複数の再生ステップを行うステップであって、前記１つまたは複数の再生ステップそれぞれが、汚染物質出力流れ内に前記１つまたは複数の汚染物質の少なくとも一部を離れるように案内することを含むステップと、
ｃ）少なくとも１つの追加サイクルでステップａ）からｂ）を繰り返すステップとを含む、方法。
１２．  前記方法はスイング吸着方法であり、サイクル持続時間は、１秒より長く、６００秒より短い期間である、上記１１に記載の方法。
１３．  前記サイクル持続時間は、１秒より長く、３００秒より短い期間であり、生成物流れを形成するために前記気体供給流れから１つまたは複数の汚染物質を分離させる、上記１１に記載の方法。
１４．  前記１つまたは複数の再生ステップを行うステップは、１つまたは複数のパージステップを行うステップを含み、前記１つまたは複数のパージステップはそれぞれ、前記汚染物質出力流れに前記１つまたは複数の汚染物質の少なくとも一部を離れるように案内するために、前記自己支持構造を通してパージ流れを通過させるステップを含む、上記１１から１３までのいずれか１項に記載の方法。
１５．  前記気体供給流れは、前記気体供給流れの合計量に基づいて１容量％炭化水素より多い炭化水素を含む流れである、上記１１から１４までのいずれか１項に記載の方法。
１６．  前記気体供給流れの供給圧力は、４００重量ポンド／平方インチ絶対圧（ｐｓｉａ）から１，４００ｐｓｉａの間の範囲である、上記１１から１５までのいずれか１項に記載の方法。
１７．  前記１つまたは複数の吸着ステップを行うステップが、二酸化炭素（ＣＯ2）レベルを５０ｐｐｍ体積率未満に下げるように構成されている、上記１１から１６までのいずれか１項に記載の方法。
１８．  前記１つまたは複数の吸着ステップを行うステップが、水（Ｈ2Ｏ）レベルを１０５ｐｐｍ体積率未満に下げるように構成されている、上記１１から１７までのいずれか１項に記載の方法。
１９．  前記自己支持構造は低熱質量を有する、上記１１から１８までのいずれか１項に記載の方法。
２０．  前記自己支持構造は、１５孔／インチおよび６０孔／インチの間の範囲の孔を有する、上記１１から１９までのいずれか１項に記載の方法。
２１．  処理ユニットを製造する方法であって、
活性材料を結合材料と混合させるステップであって、前記混合物は５０重量％より多い活性材料を有し、残りの混合物は結合材料を含むステップと、
前記混合物から自己支持構造を形成するステップであって、前記自己支持構造は、前記自己支持構造を通して流体流路に対して１つまたは複数の蛇行性経路を提供するように構成された発泡幾何構造である、ステップと、
前記自己支持構造を乾燥させるステップと、
内部領域を有する処理ユニットのハウジング内に前記自己支持構造を配置するステップとを含む、方法。
２２．  前記自己支持構造を形成するステップはさらに、前記結合材料および前記活性材料を、前記自己支持構造である粘着性固体構造に焼成するステップを含む、上記２１に記載の方法。
２３．  前記焼成ステップはさらに、４００℃から８００℃までの範囲の温度に前記自己支持構造を露出させるステップを含む、上記２２に記載の方法。
２４．  前記ハウジング内に複数の弁ポートを作り出すステップと、
複数の弁を形成するように前記複数の弁ポートそれぞれ内で前記ハウジングに弁を固定するステップであって、前記複数の弁それぞれは、前記自己支持構造と前記ハウジングの外部の位置の間の流体流を制御するように構成されている、ステップとをさらに含む、上記２１から２３までのいずれか１項に記載の方法。
【手続補正２】
【補正対象書類名】特許請求の範囲
【補正対象項目名】全文
【補正方法】変更
【補正の内容】
【特許請求の範囲】
【請求項１】
内部領域を形成するハウジングと、
前記内部領域内に配置された自己支持構造であって、前記自己支持構造内に５０重量％より多い活性材料を有し、前記自己支持構造を通して流体流路に１つまたは複数の蛇行性経路を提供するように構成された発泡幾何構造である自己支持構造と、
前記ハウジングに固定された複数の弁であって、それぞれ、前記自己支持構造と前記ハウジングの外部位置の間に延びる流路に沿った流体流を制御するように構成された弁とを備える処理ユニット。
【請求項２】
前記処理ユニットは、前記自己支持構造内の前記１つまたは複数の経路を通過する気体供給流れから汚染物質を取り除くように構成された循環スイング吸着層ユニットである、請求項１に記載の処理ユニット。
【請求項３】
前記自己支持構造は前記自己支持構造内に７０重量％より多い前記活性材料を有する、請求項１または２に記載の処理ユニット。
【請求項４】
前記吸着層ユニットはさらに、前記吸着層と前記複数の弁の間に配置された流れ分配器を備え、前記ハウジングは、５重量ポンド／平方インチ絶対圧（ｐｓｉａ）から１，４００ｐｓｉａまで圧力を維持するように構成されている、請求項１から３までのいずれか１項に記載の処理ユニット。
【請求項５】
前記自己支持構造は、２０孔／リニアインチと４０孔／リニアインチの間の範囲の孔を有する、請求項１から４までのいずれか１項に記載の処理ユニット。
【請求項６】
前記自己支持構造は、第１の組成および第１の孔密度を有する複数の第１のシート、および第２の組成および第２の孔密度を有する複数の第２のシートを備え、前記第１の孔密度は、１孔／リニアインチ（ｐｐｉ）から２０ｐｐｉまでの範囲にあり、前記第２の孔密度は２０ｐｐｉから１００ｐｐｉまでの範囲にある、請求項１から４までのいずれか１項に記載の処理ユニット。
【請求項７】
供給流れから汚染物質を取り除く方法であって、
ａ）吸着層ユニット内で１つまたは複数の吸着ステップ行うステップであって、前記１つまたは複数の吸着ステップそれぞれが、気体供給流れから１つまたは複数の汚染物質を取り除くように、前記吸着層ユニットのハウジングの内部領域に配置された自己支持構造を通して前記気体供給流れを通過させることを含み、前記自己支持構造は前記自己支持構造内に５０重量％より多い活性材料を有し、前記自己支持構造は、前記自己支持構造を通して流体流路に対して１つまたは複数の蛇行性経路を提供するように構成された発泡幾何構造である、ステップと、
ｂ）１つまたは複数の再生ステップを行うステップであって、前記１つまたは複数の再生ステップそれぞれが、汚染物質出力流れ内に前記１つまたは複数の汚染物質の少なくとも一部を離れるように案内することを含むステップと、
ｃ）少なくとも１つの追加サイクルでステップａ）からｂ）を繰り返すステップとを含む、方法。
【請求項８】
前記方法はスイング吸着方法であり、サイクル持続時間は、１秒より長く、６００秒より短い期間であり、前記気体供給流れは、前記気体供給流れの合計量に基づいて１容量％炭化水素より多い炭化水素を含む流れであり、前記気体供給流れの供給圧力は、４００重量ポンド／平方インチ絶対圧（ｐｓｉａ）から１，４００ｐｓｉａの間の範囲である、請求項７に記載の方法。
【請求項９】
前記１つまたは複数の再生ステップを行うステップは、１つまたは複数のパージステップを行うステップを含み、前記１つまたは複数のパージステップはそれぞれ、前記汚染物質出力流れに前記１つまたは複数の汚染物質の少なくとも一部を離れるように案内するために、前記自己支持構造を通してパージ流れを通過させるステップを含む、請求項７または８に記載の方法。
【請求項１０】
前記１つまたは複数の吸着ステップを行うステップが、前記気体供給流れ中の二酸化炭素（ＣＯ2）レベルを５０ｐｐｍ体積率未満に下げるように構成されている、請求項７から９までのいずれか１項に記載の方法。
【請求項１１】
前記１つまたは複数の吸着ステップを行うステップが、前記気体供給流れ中の水（Ｈ2Ｏ）レベルを１０５ｐｐｍ体積率未満に下げるように構成されている、請求項７から１０までのいずれか１項に記載の方法。
【請求項１２】
前記自己支持構造は、１５孔／インチおよび６０孔／インチの間の範囲の孔を有する、請求項７から１１までのいずれか１項に記載の方法。
【請求項１３】
処理ユニットを製造する方法であって、
活性材料を結合材料と混合させるステップであって、前記混合物は５０重量％より多い活性材料を有し、残りの混合物は結合材料を含むステップと、
前記混合物から自己支持構造を形成するステップであって、前記自己支持構造は、前記自己支持構造を通して流体流路に対して１つまたは複数の蛇行性経路を提供するように構成された発泡幾何構造である、ステップと、
前記自己支持構造を乾燥させるステップと、
内部領域を有する処理ユニットのハウジング内に前記自己支持構造を配置するステップとを含む、方法。
【請求項１４】
前記自己支持構造を形成するステップはさらに、前記結合材料および前記活性材料を、前記自己支持構造である粘着性固体構造に焼成するステップを含み、前記焼成ステップは、４００℃から８００℃までの範囲の温度に前記自己支持構造を露出させるステップを含む、請求項１３に記載の方法。
【請求項１５】
前記ハウジング内に複数の弁ポートを作り出すステップと、
複数の弁を形成するように前記複数の弁ポートそれぞれ内で前記ハウジングに弁を固定するステップであって、前記複数の弁それぞれは、前記自己支持構造と前記ハウジングの外部の位置の間の流体流を制御するように構成されている、ステップとをさらに含む、請求項１３または１４に記載の方法。
【国際調査報告】
2020514024.tif 000015
2020514024.tif 000016
2020514024.tif 000017
2020514024.tif 000018
2020514024.tif 000019
2020514024.tif 000020